ВЫСОКОПРОЧНЫЕ, КОРРОЗИЙНО-УСТОЙЧИВЫЕ АУСТЕНИТНЫЕ СПЛАВЫ

1. Аустенитный сплав, содержащий, в массовых процентах:
до 0,2 углерода;
от более 2,0 до 20,0 марганца;
от 0,1 до 1,0 кремния;
от 14,0 до 28,0 хрома;
от 15,0 до 38,0 никеля;
от 2,0 до 9,0 молибдена;
от 0,1 до 3,0 меди;
от 0,08 до 0,9 азота;
от 0,1 до 5,0 вольфрама;
от 0,5 до 5,0 кобальта;
до 1,0 титана;
до 0,05 бора;
до 0,05 фосфора;
до 0,05 серы;
железо; и
случайные примеси.
2. Сплав по п.1, в котором марганец составляет от более 2,0 до 10,0.
3. Сплав по п.2, дополнительно содержащий по меньшей мере один из ниобия и тантала, причем суммарное содержание ниобия и тантала в массовых процентах составляет до 0,3.
4. Сплав по п.2, дополнительно содержащий до 0,2 массового процента ванадия.
5. Сплав по п.2, дополнительно содержащий до 0,1 массового процента алюминия.
6. Сплав по п.2, дополнительно содержащий по меньшей мере один из церия и лантана, причем суммарное содержание церия и лантана в массовых процентах составляет не более 0,1.
7. Сплав по п.2, дополнительно содержащий до 0,5 массового процента рутения.
8. Сплав по п.2, дополнительно содержащий до 0,6 массового процента циркония.
9. Сплав по п.2, в котором железо составляет до 60 массовых процентов.
10. Сплав по п.2, имеющий отношение кобальт/вольфрам в расчете на массовые проценты от 2:1 до 4:1.
16
11. Сплав по п.2, имеющий значение PREN более 40.
16
12. Сплав по п.2, имеющий значение PREN в диапазоне от 40 до 60.
13. Сплав по п.2, причем сплав является немагнитным.
14. Сплав по п.2, имеющий значение магнитной проницаемости менее чем 1,01.
15. Сплав по п.2, имеющий предел прочности при растяжении по меньшей мере 110 ksi, предел текучести по меньшей мере 50 ksi и относительное удлинение по меньшей мере 15%.
16. Сплав по п.2, имеющий предел прочности при растяжении в диапазоне от 90 ksi до 150 ksi, предел текучести в диапазоне от 50 ksi до 120 ksi и относительное удлинение в диапазоне от 20% до 65%.
17. Сплав по п.2, имеющий предел прочности при растяжении в диапазоне от 100 ksi до 240 ksi, предел текучести в диапазоне от 110 ksi до 220 ksi и относительное удлинение в диапазоне от 15% до 30%.
18. Сплав по п.2, в котором азот составляет от 0,1 до 0,55 массового процента.
19. Сплав по п.2, в котором азот составляет от 0,2 до 0,5 массового процента.
20. Сплав по п.2, имеющий критическую температуру точечной коррозии по меньшей мере 45°С.
21. Сплав по п.1, содержащий, в массовых процентах от общей массы сплава:
до 0,05 углерода;
от более 2,0 до 9,0 марганца;
от 0,1 до 1,0 кремния;
от 18,0 до 26,0 хрома;
от 19,0 до 37,0 никеля;
от 3,0 до 7,0 молибдена;
от 0,4 до 2,5 меди;
от 0,1 до 0,55 азота;
от 0,2 до 3,0 вольфрама;
от 0,8 до 3,5 кобальта;
до 0,6 титана;
суммарное содержание в массовых процентах ниобия и тантала не более 0,3;
до 0,2 ванадия;
до 0,1 алюминия;
до 0,05 бора;
до 0,05 фосфора;
до 0,05 серы;
железо; и
случайные примеси.
22. Сплав по п.21, в котором марганец составляет от более 2,0 до 8,0 массового процента.
23. Сплав по п.21, в котором хром составляет от 19,0 до 25,0 массового процента.
24. Сплав по п.21, в котором никель составляет от 20,0 до 35,0 массового процента.
25. Сплав по п.21, в котором молибден составляет от 3,0 до 6,5 массового процента.
26. Сплав по п.21, в котором медь составляет от 0,5 до 2,0 массового процента.
27. Сплав по п.21, в котором азот составляет от 0,2 до 0,5 массового процента.
28. Сплав по п.21, в котором вольфрам составляет от 0,3 до 2,5 массового процента.
29. Сплав по п.21, в котором кобальт составляет от 1,0 до 3,5 массового процента.
30. Сплав по п.21, в котором железо составляет от 20 до 50 массовых процентов.
31. Сплав по п.1, содержащий, в массовых процентах от общей массы сплава:
до 0,05 углерода;
от более 2,0 до 8,0 марганца;
от 0,1 до 0,5 кремния;
от 19,0 до 25,0 хрома;
от 20,0 до 35,0 никеля;
от 3,0 до 6,5 молибдена;
от 0,5 до 2,0 меди;
от 0,2 до 0,5 азота;
от 0,3 до 2,5 вольфрама;
от 1,0 до 3,5 кобальта;
до 0,6 титана;
суммарное содержание в массовых процентах ниобия и тантала не более 0,3;
до 0,2 ванадия;
до 0,1 алюминия;
до 0,05 бора;
до 0,05 фосфора;
до 0,05 серы;
железо;
следовые элементы; и
случайные примеси.
32. Сплав по п.31, в котором марганец составляет от более 2,0 до 6,0 массового процента.
33. Сплав по п.31, в котором хром составляет от 20,0 до 22,0 массового процента.
34. Сплав по п.31, в котором молибден составляет от 6,0 до 6,5 массового процента.
35. Сплав по п.31, в котором железо составляет от 40 до 45 массовых процентов.